КАРБОНАТ-ГИДРОКСОДИАЛЮМИНАТЫ КАЛЬЦИЯ С ГАБИТУСОМ КРИСТАЛЛОВ В ВИДЕ ГЕКСАГОНАЛЬНЫХ ПЛАСТИНОК

1. Способ получения карбонат-гидроксодиалюминатов кальция, которые имеют габитус кристаллов в виде гексагональных пластинок и соответствуют формуле (A):
m
2
6+2(m-1)
2
CaAl(OH)An · nHO (A),
где m = от 3,5 до 4,5, An = карбонат, который может быть частично заменен перхлоратом и/или трифторметансульфонатом (трифлатом), и n = от 0 до 6, включающий следующие стадии:
(a) взаимодействие оксида кальция или гидроксида кальция с возможно активированным оксогидроксидом алюминия или гидроксидом алюминия и одновременно или затем с источником карбоната, состоящим из диоксида углерода или (би)карбоната щелочного металла, и
(b1) возможное последующее взаимодействие продукта, полученного на стадии (a), с перхлорной кислотой и/или трифторметансульфоновой кислотой или
(b2) возможное прокаливание продукта, полученного на стадии (a), при температуре от 200 до 900°C и последующий ионный обмен в присутствии перхлоратной и/или трифлатной соли, возможно в присутствии (би)карбоната щелочного металла, в воде.
2. Способ по п.1, отличающийся тем, что m = от 3,8 до 4,2, An = карбонат, который возможно частично заменен перхлоратом, и n = от 0 до 3.
3. Способ по п.1 или 2, отличающийся тем, что (би)карбонат щелочного металла, предпочтительно карбонат натрия или калия, добавляют на стадии (a).
4. Способ по п.1 или 2, отличающийся тем, что источник карбоната впоследствии превращается на стадии (a).
5. Способ по п.1 или 2, отличающийся тем, что реакцию на стадии (a) выполняют при температурах 25-180°C при давлении окружающей среды или при повышенном давлении вплоть до 12 бар (1200 кПа).
6. Способ по п.1 или 2, включающий дополнительную стадию:
(c) влажное измельчение продукта, полученного на стадии (a), или возможно на стадии (b), при использовании суспензии твердого вещества при его содержании от 50 до 700 г/л и измельчающих тел размером от 0,2 до 2,0 мм, при этом средний размер частиц измельченного продукта составляет <10 мкм.
7. Способ нанесения покрытия на карбонат-гидроксодиалюминаты кальция, включающий следующие стадии:
(a) получение карбонат-гидроксодиалюминатов кальция по одному из пп. 1-6 и
(b) нанесение покрытия на продукт при температуре от 50 до 80°C при использовании для покрытия стеариновой или пальмитиновой кислоты или же их солей щелочных металлов в количестве от 1 до 10%, в расчете на продукт, на который необходимо нанести покрытие.
8. Композиция, содержащая
по меньшей мере один карбонат-гидроксодиалюминат кальция, получаемый способом по любому из пп. 1-7, и
гидроксид кальция и/или гидроксид алюминия.
9. Композиция по п.8, дополнительно содержащая синтетический полимер.
10. Композиция по п.9, отличающаяся тем, что по меньшей мере один карбонат-гидроксодиалюминат кальция присутствует в концентрации от 10 до 70% по массе, в расчете на синтетический полимер.
11. Композиция по п.9 или 10, отличающаяся тем, что синтетический полимер является термопластичным и/или галогенированным полимером.
12. Система стабилизатора для синтетических полимеров, содержащая по меньшей мере один карбонат-гидроксодиалюминат кальция, получаемый способом по любому из пп. 1-7.
13. Система стабилизатора по п.12, отличающаяся тем, что соединения формулы (A) используются в количестве от 0,1 до 10 частей на 100 частей полимера, предпочтительно от 0,5 до 5,0 частей на 100 частей полимера и более предпочтительно от 1,3 до 3,0 частей на 100 частей полимера.
14. Система стабилизатора по п.12, отличающаяся тем, что дополнительно присутствует по меньшей мере одно из следующих веществ: гидроксид кальция, цинковое мыло, Ca/Zn стабилизатор, 1,3-дикетон, или его соль Ca, Mg, Zn или Al, полиол (например мальтитол, лактитол, палатинит, пентаэритрит (PE), бис-PE, триметилолпропан (TMP), бис-TMP или трис-(гидроксиэтил)изоцианурат (THEIC)), сложный эфир фосфористой кислоты, глицидиловое соединение, эпоксидированный сложный эфир жирной кислоты, перхлорат/трифлат щелочного металла, перхлорат/трифлат щелочноземельного металла или перхлорат/трифлат цинка, не растворенные или растворенные в воде или в органическом растворителе, аминоурацил, дигидропиридин, сложный эфир аминокротоновой кислоты, цианацетилкарбамид или перхлоратная соль.
15. Карбонат-гидроксодиалюминат кальция, полученный способом по любому из пп. 1-7, отличающийся тем, что m = от 3,8 до 4,2, An = карбонат, и n = от 0 до 3.
16. Применение карбонат-гидроксодиалюмината кальция по п.15 или композиции по п.8 в качестве катализатора (предшественника) для иммобилизации ферментов, в качестве наполнителей, огнезащитных добавок или подавителей образования дыма для HDPE, PET, PS, SBR, SAN или EVA.